(57)【要約】【課題】基材であるガラスクロスに透明樹脂を保持してなる透明シートにおいて、アッベ数が小さいエポキシ樹脂と従来の透明樹脂では達成できなかった、広い範囲において高い透過率を維持することができ、また、白ぼけたような着色の発生を抑制することができる、ディスプレイデバイス等の分野において好ましく用いられる透明シートを提供する。【解決手段】ガラスクロスに透明樹脂を保持してなる透明シートであって、前記透明樹脂が、ジシクロペンタジエン誘導体を主鎖骨格に有する第1のエポキシ化合物と、シクロヘキサンを含有する第２のエポキシ化合物とを含有する樹脂組成物を硬化させてなることを特徴とする透明シートを用いる。【選択図】図１
2008105287.tif 000002
【特許請求の範囲】
【請求項１】
基材であるガラスクロスに透明樹脂を保持してなる透明シートであって、
前記透明樹脂が、ジシクロペンタジエン誘導体を主鎖骨格に有する第１のエポキシ化合物と、シクロヘキサン誘導体を有する第２のエポキシ化合物とを含有する組成物の硬化物であることを特徴とする透明シート。
【請求項２】
前記第１のエポキシ化合物が、下記式（１）および／または式（２）で表されるエポキシ化合物またはその誘導体を含有する請求項１に記載の透明シート。
【化１】
2008105287.tif 000005
【化２】
2008105287.tif 000006
（式（１）及び式（２）中、ｎは２〜１００００の整数）
【請求項３】
前記第２のエポキシ化合物が、水素添加ビスフェノール型エポキシ化合物、水素及び臭素添加ビスフェノール型エポキシ化合物及び１，２−エポキシ−４−（２−オキシラニル）シクロヘキサンから選ばれる少なくとも一つを含有する請求項１または２に記載の透明シート。
【請求項４】
前記組成物中の前記第２のエポキシ化合物の含有割合が２〜５０質量％である請求項１〜３の何れか１項に記載の透明シート。
【請求項５】
前記組成物の硬化がカチオン重合による熱硬化である請求項１〜４の何れか１項に記載の透明シート。
【請求項６】
波長５８９．２ｎｍにおける屈折率をＮｄ、波長４８６．１ｎｍにおける屈折率をＮｆ、波長６５６．３ｎｍにおける屈折率をＮｃとしたとき、
前記ガラスクロスと前記透明樹脂のＮｄ、Ｎｆ及びＮｃそれぞれの差が０．０２以下である請求項１〜６の何れか１項に記載の透明シート。
【発明の詳細な説明】
【技術分野】
【０００１】
本発明はディスプレイデバイス等の用途や窓材等の建材用途に用いられる透明シートに関する。
【背景技術】
【０００２】
従来から、液晶ディスプレイデバイス、プラズマディスプレイデバイス、ＥＬ（エレクトロルミナサンス）ディスプレイデバイス等に用いられる光学シートとして、或いは、窓材等の建材分野において、透過率が高く、また、耐衝撃性等にも優れた透明基材が求められている。
【０００３】
例えば、下記特許文献１には、ガラスクロスと硬化性樹脂からなるＦＲＰであって、硬化後の前記樹脂のアッベ数が４５以上であって、ガラスクロスのガラス繊維の屈折率と硬化性樹脂の屈折率との差が０．０１以下であることを特徴とする全光線透過率が７０％以上の透明ＦＲＰが記載されている。前記透明ＦＲＰにおいては、透明樹脂とガラスクロスの光学特性として、屈折率だけではなく、屈折率の波長依存性を表すアッベ数も近づけることにより、全光線透過率７０％以上を達成することが開示されている。そして、前記特性を有する透明ＦＲＰを得るために、その実施例ではトリグリシジルイソシアヌレートを酸無水物で硬化させたエポキシ樹脂や、ジシクロペンタジエニルジアクリレートをＵＶ硬化したアクリル系樹脂が硬化性の透明樹脂として用いられている。
【０００４】
アッベ数は以下の式（１）により算出される。
【０００５】
アッベ数Ｖ＝（Ｎｄ−１）／（Ｎｆ−Ｎｃ）    （１）
ここで、Ｎｄは波長５８９．２ｎｍにおける屈折率、Ｎｆは波長４８６．１ｎｍにおける屈折率、Ｎｃは波長６５６．３ｎｍにおける屈折率である。
【０００６】
大きいアッベ数Ｖは、屈折率の波長依存性が小さいことを示す。そして、ガラスは比較的屈折率の波長依存性が小さいためにアッベ数が大きく、一方、一般的な透明樹脂は屈折率の波長依存性が大きいためにアッベ数が小さい。
【０００７】
例えば、特許文献１に記載されたような、ジシクロペンタジエニルジアクリレートを硬化してなる透明樹脂のアッベ数は、従来の一般的なエポキシ樹脂やアクリル系樹脂よりも大きいが、ガラスよりは大幅に小さかった。この理由は、これらの樹脂は、その分子主鎖中にビニル結合を有するために、分子屈折及び分子分散が大きいためであると考えられる。従って、前記樹脂を透明樹脂として用いた上記のような透明ＦＲＰにおいては、未だ、広い波長領域の全域で高い透過率を得ることが困難であった。また、一般的に「屈折率」と呼ばれている波長５８９．２ｎｍ付近における、透明樹脂とガラスとの屈折率を合わせても、前記透明樹脂のアッベ数はガラスのアッベ数よりも大幅に小さいために、その他の波長領域における屈折率の差が大きくなる。そのために、その他の波長領域の光が上記のような透明ＦＲＰに入射したときには、ガラスと透明樹脂との界面において光の反射による光散乱が生じ、白ぼけたような着色が生じるという問題があった。
【特許文献１】特開２００５−８７２１号公報
【発明の開示】
【発明が解決しようとする課題】
【０００８】
本発明は、基材であるガラスクロスに透明樹脂を保持してなる透明シートにおいて、従来の透明樹脂では達成できなかった、広い範囲において高い透過率を維持することができ、また、白ぼけたような着色の発生を抑制することができる、ディスプレイデバイス等の分野において好ましく用いられる透明シートを提供することを目的とする。
【課題を解決するための手段】
【０００９】
本発明の透明シートは、基材であるガラスクロスに透明樹脂を保持してなる透明シートであって、前記透明樹脂が、ジシクロペンタジエン誘導体を主鎖骨格に有する第１のエポキシ化合物と、シクロヘキサン誘導体を有する第２のエポキシ化合物とを含有する組成物の硬化物であることを特徴とするものである。このような透明シートによれば広い範囲において高い透過率を維持することができ、また、白ぼけたような着色の発生の少ない、耐衝撃性に優れた透明シートを得ることができる。
【００１０】
また、前記第１のエポキシ化合物としては、下記式（１）および／または式（２）で表されるエポキシ化合物またはその誘導体を含有することが好ましい。
【００１１】
【化１】
2008105287.tif 000003
【００１２】
【化２】
2008105287.tif 000004
【００１３】
（式（１）及び式（２）中、ｎは２〜１００００の整数）。これらを含有する組成物の硬化物は、特にアッベ数が高い点から好ましい。
【００１４】
また、前記第２のエポキシ化合物が、水素添加ビスフェノール型エポキシ化合物、水素及び臭素添加ビスフェノール型エポキシ化合物及び１，２−エポキシ−４−（２−オキシラニル）シクロヘキサンから選ばれる少なくとも一つであることが入手の容易さの点から好ましい。
【００１５】
また、前記硬化がカチオン重合による熱硬化である場合には、高い精度で樹脂の屈折率を調製できる点から好ましい。
【００１６】
また、波長５８９．２ｎｍにおける屈折率をＮｄ、波長４８６．１ｎｍにおける屈折率をＮｆ、波長６５６．３ｎｍにおける屈折率をＮｃとしたとき、前記ガラスクロスと前記透明樹脂のＮｄ、Ｎｆ及びＮｃそれぞれの差が０．０１以下であることが好ましい。このような屈折率の条件を満たす場合には、広範な波長領域で高い透過性を維持することができ、従って、白ぼけたような着色が生じにくい。
【発明の効果】
【００１７】
本発明によれば、広い範囲において高い透過率を維持することができ、また、白ぼけたような着色の発生が少ない透明シートを提供することができる。
【発明を実施するための最良の形態】
【００１８】
本発明の透明シートは、基材であるガラスクロスに透明樹脂を保持してなる透明シートであって、前記透明樹脂が、ジシクロペンタジエン誘導体を主鎖骨格に有する第１のエポキシ化合物と、シクロヘキサン誘導体を有する第２のエポキシ化合物とを含有する組成物の硬化物であることを特徴とするものである。
【００１９】
図１は本発明の透明シート１の一実施態様を示す模式的断面図である。透明シート１は、複数の経繊維束２と複数の緯繊維束３とからなる１枚のガラスクロス４に、透明樹脂５が保持されて構成されている。経繊維束２は多数の経繊維２１が束ねられたもので、緯繊維束３も経繊維束２と同様に、図示を省略した多数の緯繊維から構成されている。
【００２０】
はじめに透明シートを構成するガラスクロスについて説明する。
【００２１】
基材として用いられるガラスクロスは、透明樹脂を保持させてシートとしたときに支持体として機能し、透明シートの耐衝撃性や寸法安定性を向上させるものである。
【００２２】
前記ガラスクロスとしては、透明シート１を形成した場合に十分な透明性を有するものであれば特に限定されない。
【００２３】
ガラスクロスを構成するガラス成分としては、耐衝撃性を高める点からＥガラス及び／又はＮＥガラスであることが好ましい。Ｅガラスは無アルカリガラスとも称され、樹脂強化用ガラス繊維として汎用されるガラスであり、ＮＥガラスはＮｅｗ  Ｅガラスのことである。
【００２４】
ガラスクロスの屈折率（５８９．２ｎｍにおける屈折率、以下同様）は、１．５５〜１．５７が好ましく、１．５５５〜１．５６５がさらに好ましい。前記範囲であれば、透明性に優れた透明シートが得られる。
【００２５】
なお、経繊維及び／又は緯繊維の直径は、耐衝撃性を高める点から５〜９μｍであることが好ましい。なお、経繊維及び／又は緯繊維には、透明シートの耐衝撃性を向上させる目的で、ガラス繊維処理剤として通常使用されているシランカップリング剤で表面処理しておくことが好ましい。
【００２６】
ガラスクロスの単位面積当たりの重量としては、光透過性と耐衝撃性を確保するため、４５〜２２０ｇ／ｍ２が好ましい。
【００２７】
透明シート１中のガラスクロス４の含有割合は、シート全体中において、４０〜６５質量％であることが好ましい。前記範囲であれば、適度な耐衝撃性が確保できるとともに、充分な透明性が得られる。
【００２８】
また、図１では、便宜上、ガラスクロス４を１枚有する透明シート１を示しているが、耐衝撃性を充分に高めるためには、ガラスクロスを２〜２０枚重ねたものであることが好ましい。
【００２９】
次に透明シートを構成する透明樹脂について説明する。
【００３０】
前記透明樹脂は、ジシクロペンタジエン誘導体を主鎖骨格に有する第１のエポキシ化合物と、シクロヘキサン誘導体を主鎖骨格に有する第２のエポキシ化合物とを含有する樹脂組成物を硬化させることにより形成される。
【００３１】
前記第１のエポキシ化合物はジシクロペンタジエン誘導体を主鎖骨格に有するエポキシ化合物である。本発明者らは、このような第１のエポキシ化合物が、ガラスの屈折率に比較的近い屈折率を有するとともに、さらに、アッベ数が大きいことを見出した。アッベ数が大きい理由は、以下のような理由によるものであると考えている。すなわち、このような構造の樹脂は、構造体の分子屈折が大きく、分子体積が小さく、また、分子分散が小さい。その結果、波長５８９．２ｎｍにおいて同じ屈折率を有する他の一般的な透明樹脂のアッベ数と比べてアッベ数が大きくなると考えられる。このため一般的に透明樹脂として用いられているビスフェノールＡ型エポキシ樹脂等を透明樹脂として用いた場合に比べて、ガラスクロスと透明樹脂とのアッベ数の差が小さいために広い波長領域にわたって屈折率を近づけることができる。
【００３２】
ジシクロペンタジエン誘導体を主鎖骨格に有するエポキシ化合物としては、ジシクロペンタジエン誘導体を主鎖骨格中に５０質量％以上、さらには、６０質量％以上含有するようなエポキシ化合物が特に好ましく、具体的には、例えば、前記式（１）で表されるエポキシ化合物や、前記式（２）で表されるエポキシ化合物等が挙げられる。
【００３３】
前記式（１）で表されるエポキシ化合物は、硬化時の屈折率が１．５９３、アッベ数が４５程度であり、例えば、大日本インキ工業（株）製の「ＨＰ−７２００」として市販されている。また、前記式（２）で表されるエポキシ化合物は、硬化時の屈折率が１．５６７、アッベ数が５８程度である。前記式（２）で表されるエポキシ化合物は、前記式（１）で表されるエポキシ化合物を公知の方法、すなわち、ルテニウム触媒等を用いて水素添加する方法等により容易に得ることができる。式（１）で表されるエポキシ化合物は、熱硬化の際の収縮率が小さく、また、製造コストが低い点から好ましく用いられる。
【００３４】
また、前記式（２）で表されるエポキシ化合物は、前記（１）で表されるエポキシ化合物に比べて、屈折率がガラスに近く、アッベ数が大きいためにより好ましい。この理由は、前記式（１）で表されるエポキシ化合物のベンゼン環に水素添加することにより、分子屈折が大きく、また、分子体積が小さくなり、さらに、二重結合を含まないために分子分散が小さくなってより大きなアッベ数が得られると考えている。また、前記式（２）で表されるエポキシ化合物は、さらに、屈折率をさらに高め、アッベ数をさらに大きくするために、水素添加された水素原子の一部が臭素原子に置換されていてもよい。これらは、単独で用いても、２種以上を組み合わせて用いてもよい。
【００３５】
前記式（１）で表されるエポキシ化合物の組成物中における含有割合としては、５０〜９８質量％、さらには５３〜５５質量％であることが好ましい。また、前記式（２）で表されるエポキシ化合物の透明樹脂を形成するため樹脂組成物中における含有割合としては、２〜５０質量％、さらには、４５〜４７質量％であることが好ましい。このような含有割合の場合には屈折率及びアッベ数がガラスクロスにより近いものとなる。
【００３６】
前記第２のエポキシ化合物は、シクロヘキサン誘導体を主鎖骨格に有するエポキシ化合物である。この第２のエポキシ化合物は、透明樹脂の屈折率を低くするために用いられる。透明樹脂を形成するための樹脂成分としてシクロヘキサン誘導体を主鎖骨格に有するエポキシ化合物を含有させることにより、アッベ数を大幅に低下させることなく透明樹脂の屈折率を低くして微調整することができる。なお、この特性は、シクロヘキサンを含有するエポキシ化合物の分子分散が小さいことによるものであると考えている。
【００３７】
第２のエポキシ化合物の具体例としては、例えば、水素添加ビスフェノール（Ａ、Ｆ）型エポキシ化合物、水素及び臭素添加ビスフェノール型エポキシ化合物及び１，２−エポキシ−４‐（２−オキシラニル）シクロヘキサン等が挙げられる。
【００３８】
これらの中では、特に、１，２−エポキシ−４−（２−オキシラニル）シクロヘキサンは、常温で固体であるために、液状のポリマーよりも、プリプレグ（部分硬化物）の保管性や、作業性（ハンドリング性）がよい点から好ましい。また、水素及び臭素添加ビスフェノール型エポキシ化合物は、アッベ数を大きく低下させることなく屈折率を増加させることができ、特に屈折率が１．６以上のガラスクロスを用いる場合には好ましく用いられる。
【００３９】
透明樹脂を形成するために用いられる前記樹脂組成物の硬化方法は特に限定されないが、本発明においては、カチオン重合によるものが特に好ましい。透明なエポキシ樹脂を得るために、一般的に用いられている硬化方法は酸無水物を硬化剤とした開環重合による方法であるが、この重合によれば熱処理や減圧脱泡処理の際に一部の酸無水物が昇華し、設計どおりの屈折率を安定して得ることが難しい。また、本発明に関する樹脂は特に主骨格中のジシクロペンタジエン誘導体の量が重要であるため一般的な主剤・硬化剤型のエポキシの重合方法ではなく、ホモ重合が行えるカチオン重合が特に好ましい。この重合方法を行うことで主鎖骨格中に好ましい量のジシクロペンタジエン誘導体を含有させることができる。
【００４０】
前記硬化剤の具体例としては、例えば、エポキシ系樹脂の場合、ジシアンジアミドやフェノールノボラック等を用いることができる。また、硬化剤が使用される場合、調製時に硬化促進剤を用いてもよい。硬化促進剤としては、例えば、２−エチル−４−メチルイミダゾール（２Ｅ４ＭＺ）等のイミダゾール類やジメチルベンジルアミン等が挙げられる。
【００４１】
また、本発明に用いられる樹脂組成物は、本発明の効果を損なわない範囲で、さらにその他の成分、例えば、酸化防止剤や酸化防止助剤、シランカップリング剤等を含有してもよい。
【００４２】
このようにして形成される透明樹脂の屈折率と前記ガラスクロスを構成するガラスの屈折率との屈折率の差としては、例えば、波長５８９．２ｎｍにおける屈折率をＮｄ、波長４８６．１ｎｍにおける屈折率をＮｆ、波長６５６．３ｎｍにおける屈折率をＮｃとしたとき、前記ガラスクロスと前記透明樹脂のＮｄ、Ｎｆ及びＮｃそれぞれの差が０．０２以下、さらには０．０１以下、とくには、０．００５以下であることが、広い波長範囲で高い透過率を維持することができる点から好ましい。
【００４３】
また、ガラスクロスを構成するガラスのアッベ数と透明樹脂のアッベ数との差としては、１０以下、さらには、５以下であることが好ましい。この範囲であれば透明シートは広い波長領域の光を屈折・拡散することなく透過させることができるので着色が少なくなる。
【００４４】
透明シートの厚みとしては、適度な耐衝撃性と柔軟性を備える点から０．１〜３ｍｍであることが好ましい。また、その単位体積当たりの重量としては、耐衝撃性の維持と軽量化とを達成し得る点から０．８〜１．７ｇ／ｃｍ３であることが好ましい。
【００４５】
本発明の透明シートは、例えば、上記のようなガラスクロスに、未硬化の透明樹脂組成物を含浸させ、ガラスクロスと未硬化の透明樹脂組成物との複合体を形成し、得られた複合体を複数枚重ね合わせて加熱プレスにより圧着することにより製造することができる。
【００４６】
本発明において、透明樹脂が熱硬化性透明樹脂である場合、熱硬化性樹脂は未硬化の状態では粘度が低いのでガラスクロスに含浸させ易く、ガラスクロスとの複合体を容易に形成できる。なお、熱硬化性樹脂は、硬化剤、必要により硬化促進剤及び添加剤を溶剤に投入し、これをミキサーやブレンダー等で均一に混合することによって、ワニスとして調製
することができる。
【００４７】
溶剤としては、特に限定されるものではないが、例えば、ジメチルアセトアミド（ＤＭＡＣ）、ジメチルフォルムアミド（ＤＭＦ）、メチルエチルケトン（ＭＥＫ）、メトキシプロパノール（ＭＰ）等を用いることができる。溶剤は、１種のみを用いることができるほか、２種以上を混合して用いることもできる。
【００４８】
複合体形成工程においては、予め脱泡処理されたワニスを用いることもできる。この処理によると得られる透明シート中の気泡を低減することができ、透明性を確保し易い点で好ましい。
【００４９】
上記のようにして調製された透明樹脂組成物のワニスをガラスクロスに含浸させ、その後、例えば１２０〜１７０℃の温度で４〜８分加熱し、溶剤を除去すると共に部分硬化することによって、複合体を作製することができる。そして、得られた複合体を複数枚重ね合わせて、必要により上下両面に離型フィルムを配設し公知の加熱プレスにより圧着させることによって完全硬化させて本発明の透明シートが得られる。加熱プレス時の条件としては、特に限定されないが、例えば、温度が、１５０〜２００℃、圧力が、１〜４ＭＰａ、時間が１時間以上である。
【００５０】
このようにして得られた透明シートは、広い波長領域において光透過率が高いために光の散乱が少ない透明基材であり、従来のガラスや透明樹脂板に代替する用途に好ましく用いられる。なお、樹脂とガラスクロスとの複合材料であるために、ガラスよりも軽量で、且つ、耐衝撃性に優れている。また、透明樹脂板よりも難燃性及び強度に優れるとともに、特に、熱膨張率が小さい点において優れている。
【００５１】
本発明の透明シートによれば、ガラスクロスの平面方向では１５ｐｐｍ程度、垂直方向では６０ｐｐｍ程度の熱膨張率を達成することができる。これは一般的なポリカーボネートの熱膨張率７０ｐｐｍと比較して非常に小さく、ガラスの熱膨張率９ｐｐｍに近い。また、本発明の透明シートの曲げ弾性係数は２０ＧＰａ前後であり、ガラスの曲げ弾性係数２９ＧＰａや一般的なポリカーボネートの２ＧＰａ前後の中間に位置する値である。従って、従来の透明材料であるガラスや透明プラスチックとは異なる用途展開が可能である。このような特性を活かし、透明シートは液晶ディスプレイやプラズマディスプレイやＥＬディスプレイなどのフラットパネルディスプレイ、また電子ペーパー等にも使用可能である。さらに、自動車、船舶、航空機等の移動体の窓材や住宅やビル等の建築物用窓材にも使用可能である。
【実施例】
【００５２】
次に、本発明を実施例によって具体的に説明するが、本発明はこれら実施例に限定されるものではない。なお、単に「部」とあるのは「質量部」を意味する。
【００５３】
（実施例１）
所定の容器に、ジシクロペンタジエン誘導体を主鎖骨格に有する第１のエポキシ化合物として、式（１）で示される熱硬化性エポキシ化合物（大日本インキ工業（株）製「ＨＰ‐７２００」）１２０部、シクロヘキサンを含有する第２のエポキシ化合物として、水素添加ビスフェノールＡ型エポキシ化合物（アデカ（株）製「ＥＰ‐４０８０」）８０部、硬化剤（芳香族スルホニウム塩、三新化学工業（株）製「ＳＩ‐１５０Ｌ」）１．８部、トルエン５０部、及びメチルエチルケトン５０部を投入して、温度７０℃で攪拌溶解して、ガラスクロスに含浸するためのエポキシ化合物組成物のワニスを調整した。
【００５４】
次に、幅５００ｍｍのガラスクロス（旭シュエーベル社製、３３１３タイプ、繊維径６μｍ、重量８０ｇ／ｍ２、Ｅガラス、屈折率１．５６５、アッベ数５８）に前記エポキシ化合物組成物のワニスを含浸させ、温度１５０℃で５分間加熱乾燥して溶剤を乾燥させるとともに部分硬化させてガラスクロス複合体を作製した。
【００５５】
この複合体を３枚重ね合わせ、加熱プレス機により１７０℃、２ＭＰａ、１５分間の条件でプレス加工することにより３枚の複合体を圧着し、ガラスクロスに透明のエポキシ樹脂が保持された透明シートが得られた。
【００５６】
そして、得られた透明シートの４００〜８００ｎｍの波長における光透過率を日立製作所（株）製の可視紫外分光光度計Ｕ‐４１００を用いて測定した。得られた光透過率と波長の関係を示すグラフを図２に示す。
【００５７】
一方、ガラスクロスに保持された透明樹脂のみ、及び、ガラスクロスのみの屈折率の波長依存性を（株）アタゴ製の多波長アッベ屈折計  ＤＲ−Ｍ２を用いて測定した。屈折率と波長の関係を示すグラフを図３に示す。なお、得られた透明樹脂の５８９．２ｎｍにおける屈折率は１．５６５であり、アッベ数は５２であった。
【００５８】
（実施例２）
所定の容器に、第1のエポキシ化合物として、式（１）で示される熱硬化性エポキシ化合物１２０部、第２のエポキシ化合物として、１，２−エポキシ−４‐（２−オキシラニル）シクロヘキサンを８０質量％含むエポキシ化合物（ダイセル化学工業（株）製「ＥＨＰＥ３１５０」）８０部、硬化剤（「ＳＩ‐１５０Ｌ」）１．８部、トルエン５０部、及びメチルエチルケトン５０部を投入して、温度７０℃で攪拌溶解して、ガラスクロスに含浸するためのエポキシ化合物組成物のワニスを調整した。
【００５９】
次に、幅５００ｍｍのガラスクロス（旭シュエーベル社製、３３１３タイプ）に前記エポキシ化合物組成物のワニスを含浸させ、温度１５０℃で２．５分間加熱乾燥して溶剤を乾燥させるとともに部分硬化させてガラスクロス複合体を作製した。
【００６０】
この複合体を３枚重ね合わせ、加熱プレス機により１７０℃、２ＭＰａ、１５分間の条件でプレス加工することにより３枚の複合体を圧着し、ガラスクロスに透明のエポキシ樹脂が保持された透明シートが得られた。
【００６１】
そして、透明シートの４００〜８００ｎｍの波長における光透過率、及び、透明樹脂の屈折率の波長依存性を実施例１と同様にして測定した。結果を図２及び図３に示す。なお、得られた透明樹脂の５８９．２ｎｍにおける屈折率は１．５６５であり、アッベ数は５１であった。
【００６２】
（実施例３）
所定の容器に、第1のエポキシ化合物として、式（２）で示される熱硬化性エポキシ化合物（「ＨＰ‐７２００」の水素添加反応物）１８０部、第２のエポキシ化合物として、１，２−エポキシ−４‐（２−オキシラニル）シクロヘキサンを含むエポキシ化合物（「ＥＨＰＥ３１５０」）２０部、硬化剤（「ＳＩ‐１５０Ｌ」）１．８部、トルエン５０部、及びメチルエチルケトン５０部を投入して、温度７０℃で攪拌溶解して、ガラスクロスに含浸するためのエポキシ化合物組成物のワニスを調整した。
【００６３】
次に、幅５００ｍｍのガラスクロス（旭シュエーベル社製、３３１３タイプ）に前記エポキシ化合物組成物のワニスを含浸させ、温度１５０℃で４分間加熱乾燥して溶剤を乾燥させるとともに部分硬化させてガラスクロス複合体を作製した。
【００６４】
この複合体を３枚重ね合わせ、加熱プレス機により１７０℃、２ＭＰａ、１５分間の条件でプレス加工することにより３枚の複合体を圧着し、ガラスクロスに透明のエポキシ樹脂が保持された透明シートを得た。
【００６５】
そして、透明シートの４００〜８００ｎｍの波長における光透過率、及び、透明樹脂の屈折率の波長依存性を実施例１と同様にして測定した。結果を図２及び図３に示す。なお、得られた透明樹脂の５８９．２ｎｍにおける屈折率は１．５６５であり、アッベ数は５６であった。
【００６６】
（実施例４）
所定の容器に、第1のエポキシ化合物として、式（２）で示される熱硬化性エポキシ化合物の一部の水素を臭素置換したエポキシ化合物（「ＨＰ‐７２００」の水素及び臭素添加反応物）１１０部、第２のエポキシ化合物として、１，２−エポキシ−４‐（２−オキシラニル）シクロヘキサンを含むエポキシ化合物（「ＥＨＰＥ３１５０」）９０部、硬化剤（「ＳＩ‐１５０Ｌ」）１．８部、トルエン５０部、及びメチルエチルケトン５０部を投入して、温度７０℃で攪拌溶解して、ガラスクロスに含浸するためのエポキシ化合物組成物のワニスを調整した。
【００６７】
次に、幅５００ｍｍのガラスクロス（旭シュエーベル社製、３３１３タイプ）に前記エポキシ化合物組成物のワニスを含浸させ、温度１５０℃で４分間加熱乾燥して溶剤を乾燥させるとともに部分硬化させてガラスクロス複合体を作製した。
【００６８】
この複合体を３枚重ね合わせ、加熱プレス機により１７０℃、２ＭＰａ、１５分間の条件でプレス加工することにより３枚の複合体を圧着し、ガラスクロスに透明のエポキシ樹脂が保持された透明シートを得た。
【００６９】
そして、透明シートの４００〜８００ｎｍの波長における光透過率、及び、透明樹脂の屈折率の波長依存性を実施例１と同様にして測定した。結果を図２及び図３に示す。なお、得られた透明樹脂の５８９．２ｎｍにおける屈折率は１．５６５であり、アッベ数は５８であった。
【００７０】
（比較例１）
所定の容器に、ビスフェノールＡ型エポキシ化合物（ジャパンエポキシレジン（株）製「エピコート１００６」）５４部、及び１，２−エポキシ−４‐（２−オキシラニル）シクロヘキサンを含むエポキシ化合物（「ＥＨＰＥ３１５０」）４６部、硬化剤（「ＳＩ‐１５０Ｌ」）０．９部、トルエン５０部、及びメチルエチルケトン５０部を投入して、温度７０℃で攪拌溶解して、ガラスクロスに含浸するためのエポキシ化合物組成物のワニスを調整した。
【００７１】
次に、幅５００ｍｍのガラスクロス（旭シュエーベル社製、３３１３タイプ）に前記エポキシ化合物組成物のワニスを含浸させ、温度１５０℃で２．５分間加熱乾燥して溶剤を乾燥させるとともに部分硬化させてガラスクロス複合体を作製した。
【００７２】
この複合体を３枚重ね合わせ、加熱プレス機により１７０℃、２ＭＰａ、１５分間の条件でプレス加工することにより３枚の複合体を圧着し、ガラスクロスに透明のエポキシ樹脂が保持された透明シートを得た。
【００７３】
そして、透明シートの４００〜８００ｎｍの波長における光透過率、及び、透明樹脂の屈折率の波長依存性を実施例１と同様にして測定した。結果を図２及び図３に示す。なお、得られた透明樹脂の５８９．２ｎｍにおける屈折率は１．５６９であり、アッベ数は３９であった。
【００７４】
（比較例２）
所定の容器に、側鎖にジシクロペンタジエン誘導体を有するアクリルモノマーである、東亞合成（株）性ＴＯ−２０６６を４５部、及び光重合開始剤０．５部からなるアクリレート系化合物組成物のワニスを調整した。
【００７５】
次に、幅５００ｍｍのガラスクロス（旭シュエーベル社製、３３１３タイプ）に前記アクリレート系化合物組成物のワニスを含浸させた。そして、前記ワニスを含浸させたガラスクロス３枚を離型処理した２枚のガラス板間に挟んで、両面から４０Ｊ／ｍ２の紫外線を照射して硬化させた。さらに真空オーブン中で２５０℃で３時間加熱硬化した後、ガラス板から剥離してガラスクロスに透明のエポキシ樹脂が保持された透明シートを得た。
【００７６】
そして、透明シートの４００〜８００ｎｍの波長における光透過率、及び、透明樹脂の屈折率の波長依存性を実施例１と同様にして測定した。結果を図２及び図３に示す。なお、得られた透明樹脂の５８９．２ｎｍにおける屈折率は１．５６３であり、アッベ数は４２であった。
【００７７】
図２に示されたように、実施例１〜４で得られた本発明に係る透明シートの光透過率は、５００〜８００ｎｍの波長範囲においてはいずれも８０％以上、４００〜５００ｎｍの波長範囲においても６０％以上であった。一方、比較例１及び比較例２の透明シートにおいては、５００ｎｍにおいては７０％以下、４００ｎｍにおいては３０％前後の透過率しか得られなかった。
【００７８】
また、図３の屈折率の波長依存性のグラフを見ると、実施例１〜４で得られた透明シートの屈折率の波長依存性は、いずれも、ガラスクロスに用いたガラスの波長依存性と非常に似た波長依存性であった。一方、比較例で得られた透明シートの波長依存性は、ガラスの波長依存性と大きく異なっている（すなわち、アッベ数が大きく異なっている）。従って、比較例では特に低波長側の屈折率に大きな差を生じたために、透過率に大きな差が生じたものと考えられる。なお、比較例の透明シートの場合には、アッベ数の違いに起因して、低波長側の光の散乱によると思われる白ぼけたような着色が観察された。
【図面の簡単な説明】
【００７９】
【図１】本発明の透明シートの一例を示す模式断面図である。
【図２】実施例における透明シートの透過率の波長依存性を示すグラフである。
【図３】実施例における透明樹脂及びガラスの屈折率の波長依存性を示すグラフである。
【符号の説明】
【００８０】
１    透明シート
２    経繊維束
３    緯繊維束
４    ガラスクロス
５    透明樹脂
２１  経繊維
【図１】
2008105287.tif 000007
【図２】
2008105287.tif 000008
【図３】
2008105287.tif 000009